FR 3108668 A1 20211001 FR 2003083 A 20200327 Aube de ro tor de turbine en matéria u composite à matrice céramique L’invention concerne une aube (100) de rotor de turbine en matériau composite à matrice céramique comprenant au moins un profil d’aube (101) creux et un pied d’aube (102) présent à une extrémité longitudinale du profil d’aube, caractérisée en ce qu’elle comprend une première partie (110) comprenant une face extrados du profil d’aube et une seconde partie (120), distincte de la première partie, comprenant une face intrados du profil d’aube, les première et deuxième parties étant liées entre elles par une interface de liaison (130) présente au moins sur le pied d’aube. Figure pour l’abrégé : Fig. 1. Aube de rotor de turbine en matériau composite à matrice céramique L’invention concerne les aubes de turbine en matériau composite à matrice céramique (« matériau CMC »), et en particulier les aubes de rotor de turbine, ainsi que leurs procédés de fabrication. Les distributeurs ou stators de turbine sont des pièces liées au carter d’un turboréacteur permettant de canaliser et d’orienter les gaz du flux primaire, c’est-à-dire du flux chaud. Un étage de turbine est constitué d’un aubage fixe appelé distributeur ou stator, suivi d’un aubage mobile ou rotor comprenant un disque de turbine et des aubes mobiles. Les aubes du rotor peuvent être creuses pour pouvoir acheminer de l’air de refroidissement vers les extrémités libres de l’aube, pour refroidir et limiter la température des faces intrados et extrados du profil d’aube. Pour réaliser ces pièces des parties chaudes des turbomachines, des matériaux composites à matrice céramique (matériaux « CMC ») ont été proposés, car ils possèdent des propriétés thermostructurales remarquables. En effet, ils ont des propriétés mécaniques les rendant aptes à constituer des éléments de structure et la capacité de conserver ces propriétés à des températures élevées. De plus, ces matériaux CMC ont une masse volumique bien inférieure à celle des matériaux métalliques habituellement utilisés pour les éléments des parties chaudes de turbomachines. Ils permettent ainsi de diminuer la masse de ces pièces tout en étant adaptés à une utilisation dans un environnement à température élevée. Néanmoins, la fabrication de ces pièces creuses en matériau CMC peut présenter des inconvénients. Il peut être nécessaire d’utiliser un noyau lors de la fabrication de la pièce creuse afin de maintenir sa forme. Après consolidation de la pièce, il faut donc pouvoir contraindre la géométrie de la cavité de la pièce creuse pour en extraire le noyau. Des difficultés de fabrication supplémentaires sont aussi associées au fait de disposer de noyaux capables de tenir les températures associées à la gamme de fabrication et extractibles malgré une géométrie sans dépouille et/ou éliminables, par exemple par dégradation chimique, fusion, ou dissolution. Il serait souhaitable de disposer d’une aube de rotor permettant de supporter les températures chaudes d’une turbomachine sans en augmenter le poids tout en s’affranchissant de l’utilisation d’un noyau lors de sa fabrication. L’invention concerne une aube de rotor de turbine en matériau composite à matrice céramique comprenant au moins un profil d’aube creux et un pied d’aube présent à une extrémité longitudinale du profil d’aube, caractérisée en ce qu’elle comprend une première partie comprenant une face extrados du profil d’aube et une seconde partie, distincte de la première partie, comprenant une face intrados du profil d’aube, les première et deuxième parties étant liées entre elles par une interface de liaison présente au moins sur le pied d’aube. Le fait d’avoir une aube formée de deux parties distinctes permet de s’affranchir d’un noyau lors de sa fabrication. Les deux parties peuvent être fabriquées séparément sans utiliser de noyau avant d’être ensuite assemblées. Il est également possible d’obtenir l’aube par co-densification de préformes des deux parties consolidées au préalable afin qu’elles conservent leur forme. Ces deux possibilités de fabrication seront détaillées dans la suite. En plus de s’affranchir des inconvénients liés à l’utilisation d’un noyau lors de la fabrication, l’invention peut rendre possible l’introduction de fonctions sur une seule des deux parties sans impacter l’autre partie, comme des épaississements locaux sur une des parties, une variation du tissage entre les deux parties ou sur une même partie de l’aube, permettant ainsi de disposer d’aubes plus adaptées au besoin souhaité. Par ailleurs, quand l’aube est en mouvement, l’interface de liaison sur le pied d’aube et l’effort centrifuge permettent de maintenir fermé au moins en partie l’espace entre les deux parties de l’aube au niveau du profil d’aube. Dans un exemple de réalisation, le pied d’aube comprend une première portion solidaire de la face extrados du profil d’aube et une seconde portion solidaire de la face intrados du profil d’aube. Le fait que le pied d’aube soit en partie solidaire des faces intrados et extrados du profil d’aube permet de renforcer la zone entre le pied et le profil d’aube qui est extrêmement sollicitée lors du mouvement de l’aube. Dans un exemple de réalisation, l’aube a un bord de fuite et un bord d’attaque et comprend au moins un évent sur l’un au moins du bord de fuite et du bord d’attaque, ledit au moins évent s’étendant entre un espace interne du profil d’aube et une surface externe du profil d’aube. Le fait de réaliser puis d’assembler les deux parties de l’aube sur une interface de liaison permet également d’ajouter des solutions de refroidissement pendant la fabrication de l’aube. Le refroidissement opéré grâce à l’évent est un refroidissement par film d’air, aussi appelé « film cooling » dans la littérature anglo-saxonne. L’évent peut être sur le bord de fuite, ce qui permet ainsi de refroidir le bord de fuite de l’aube. En variante ou en combinaison, l’évent peut être sur le bord d’attaque, ce qui permet de refroidir la face intrados ou extrados du profil d’aube. Dans un exemple de réalisation, l’aube a un bord de fuite et un bord d’attaque et une interface de liaison liant les première et deuxième parties de l’aube est également présente au moins sur le bord de fuite et le bord d’attaque de l’aube. Dans un exemple de réalisation, l’interface de liaison comprend une zone de recouvrement entre les première et deuxième parties destinée à être présente en dehors d’une veine d’écoulement d’un flux de gaz de la turbine. Dans un exemple de réalisation, la zone de recouvrement est renforcée par au moins une liaison mécanique, par exemple une liaison boulonnée. Cela permet de renforcer l’interface de liaison entre les deux parties de l’aube sans perturber l’écoulement aérodynamique. Dans un exemple de réalisation, l’aube comprend une plateforme présente entre le pied d’aube et le profil d’aube, la plateforme comprenant une première partie solidaire de la face extrados du profil d’aube et une seconde partie solidaire de la face intrados du profil d’aube, les première et deuxième parties de la plateforme étant liées entre elles sur au moins une portion de chevauchement appartenant à la zone de recouvrement. Cela permet de renforcer l’interface de liaison entre les deux parties de l’aube. Dans un exemple de réalisation, ladite au moins portion de chevauchement est renforcée par une liaison mécanique, par exemple une liaison boulonnée. Cela permet de renforcer l’interface de liaison entre les deux parties de l’aube sans perturber l’écoulement aérodynamique sur le profil d’aube. Dans un exemple de réalisation, l’interface de liaison comprend une portion en saillie présente sur l’un au moins du bord de fuite et du bord d’attaque. L’invention vise également un procédé de fabrication d’une aube telle que décrite précédemment, comprenant les étapes suivantes : - fourniture d’une première préforme fibreuse destinée à former la face extrados du profil d’aube et une première portion du pied d’aube, et d’une deuxième préforme fibreuse destinée à former la face intrados du profil d’aube et une deuxième portion du pied d’aube ; - densification des première et deuxième préformes fibreuses par une matrice céramique ; et - assemblage des première et deuxième préformes fibreuses densifiées par réalisation d’une interface de liaison présente sur au moins le pied d’aube. Dans un exemple de réalisation, l’aube est destinée à avoir un bord de fuite et un bord d’attaque et l’étape d’assemblage comprend la réalisation d’au moins un évent s’étendant entre un espace interne du profil d’aube et une surface externe du profil d’aube, sur l’un au moins du bord de fuite et du bord d’attaque. Dans un exemple de réalisation, l’interface de liaison comprend une zone de recouvrement entre les première et deuxième préformes fibreuses densifiées destinée à être en dehors d’une veine d’écoulement d’un flux de gaz de la turbine. Dans un exemple de réalisation, les première et deuxième préformes fibreuses définissent ensemble au moins une préforme de plateforme destinée à être présente entre le pied d’aube et le profil d’aube, la préforme de plateforme comprenant une première partie solidaire de la première préforme fibreuse et une deuxième partie solidaire de la deuxième préforme fibreuse, et lors de l’assemblage, les première et deuxième parties de la préforme de plateforme étant liées entre elles sur au moins une portion de chevauchement appartenant à la zone de recouvrement. Dans un exemple de réalisation, l’interface de liaison réalisée lors de l’étape d’assemblage comprend une portion en saillie présente sur l’un au moins du bord de fuite et du bord d’attaque de l’aube. L’invention vise également un autre procédé de fabrication d’une aube telle que décrite précédemment comprenant les étapes suivantes : - fourniture d’une première préforme fibreuse destinée à former la partie extrados du profil d’aube et une première portion du pied d’aube et d’une deuxième préforme fibreuse destinée à former la partie intrados du profil d’aube et une seconde portion du pied d’aube ; - consolidation des première et deuxième préformes fibreuses ; - maintien en position des première et deuxième préformes fibreuses consolidées avec au moins une zone d’appui sur le pied d’aube entre lesdites préformes fibreuses consolidées ; et - co-densification des première et deuxième préformes fibreuses consolidées maintenues en positions avec une matrice céramique commune, l’interface de liaison étant formée par la matrice céramique commune sur la zone d’appui entre lesdites préformes fibreuses. Dans un exemple de réalisation, l’aube est destinée à avoir un bord de fuite et un bord d’attaque et le procédé comprend également une étape d’application locale d’un matériau fugitif sur la zone d’appui, avant l’étape de co-densification, et l’élimination du matériau fugitif, après l’étape de co-densification, de sorte à former au moins un évent s’étendant entre un espace interne du profil d’aube et une surface externe du profil d’aube, sur l’un au moins du bord d’attaque et du bord de fuite. Dans un exemple de réalisation, l’interface de liaison comprend une zone de recouvrement entre les première et deuxième préformes fibreuses densifiées destinée à être en dehors d’une veine d’écoulement d’un flux de gaz de la turbine. Dans un exemple de réalisation, les première et deuxième préformes fibreuses définissent ensemble au moins une préforme de plateforme destinée à être présente entre le pied d’aube et le profil d’aube, la préforme de plateforme comprenant une première partie solidaire de la première préforme fibreuse et une deuxième partie solidaire de la deuxième préforme fibreuse, et lors du maintien en position, les première et deuxième parties de la préforme de plateforme étant mises en contact sur au moins une portion de chevauchement appartenant à la zone de recouvrement. Dans un exemple de réalisation, l’interface de liaison comprend une portion en saillie présente sur l’un au moins du bord de fuite et du bord d’attaque de l’aube. Dans un exemple de réalisation et quel que soit le procédé de fabrication mis en œuvre, les première et deuxième préformes fibreuses sont réalisées par tissage tridimensionnel. L’aube de rotor selon l’invention présente l’avantage de pouvoir être réalisée de différentes manières : assemblage et liaison des première et deuxième parties au préalable densifiées séparément ou assemblage et liaison des deux préformes fibreuses lors de la densification par une matrice céramique commune. D’autres caractéristiques et avantages de la présente invention ressortiront de la description faite ci-dessous, en référence aux dessins annexés qui en illustrent des exemples de réalisation dépourvus de tout caractère limitatif. La figure 1 représente, de manière schématique et partielle, une aube de rotor de turbine en perspective selon un premier exemple de réalisation de l’invention. La figure 2A représente, de manière schématique et partielle, une vue en perspective d’un profil d’aube selon un deuxième exemple de réalisation de l’invention. La figure 2B représente, de manière schématique et partielle, une vue en perspective d’un profil d’aube selon un troisième exemple de réalisation de l’invention. La figure 2C représente, de manière schématique et partielle, une vue en perspective d’un profil d’aube selon un quatrième exemple de réalisation de l’invention. La figure 3 représente, de manière schématique et partielle, une vue en perspective d’une aube selon un cinquième exemple de réalisation de l’invention. Dans toute l’invention, l’interface de liaison définit une liaison entre les pièces réalisées par un apport extérieur (collage, adhésif, joint, matrice céramique commune, etc). Un simple contact dû à une mise en regard de deux parties ne suffit pas à définir une interface de liaison, car les deux pièces ne sont pas liées entre elles sur cette zone de contact et ne forment ainsi pas une seule même pièce à ce contact. Sur les figures 1 à 3, les interfaces de liaison 130, 230, 330 présente entre les première 110, 210, 310 et deuxième 120, 220, 320 parties de l’aube ont été exagérées afin d’en améliorer la visibilité. La figure 1 est une vue en perspective d’une aube 100 de rotor de turbine selon un premier mode de réalisation de l’invention. L’aube 100 est réalisée en matériau composite à matrice céramique et comprend un profil d’aube 101 creux. Le profil d’aube 101 a un bord de fuite BF et un bord d’attaque BA. L’aube 100 comprend une première partie 110 formant la face extrados du profil d’aube 101 et une seconde partie 120 formant la face intrados du profil d’aube 101. L’aube 100 comprend également un pied d’aube 102 qui permet de la maintenir dans son support sur la turbine. Les deux parties 110 et 120 de l’aube 100 sont liées entre elles par une interface de liaison 130 présente sur le pied d’aube 102. Les deux parties 110 et 120 de l’aube sont solidarisées sur l’interface de liaison 130 afin de former le profil d’aube 101 et le pied d’aube 102. L’effort centrifuge exercé lors de la rotation de l’aube 100 permet de maintenir fermé l’espace entre les deux parties 110 et 120 de l’aube 100. Il peut également y avoir une interface de liaison sur le bord de fuite BF ou sur le bord d’attaque BA ou sur à la fois le bord d’attaque BA et sur le bord de fuite BF de l’aube 100. Cela permet de renforcer la liaison entre les deux parties 110, 120 de l’aube 100. Le volume interne V du profil d’aube 101 s’étend entre ses deux extrémités longitudinales et forme un canal de circulation d’un flux d’air de refroidissement. Afin d’acheminer l’air de refroidissement vers la surface externe du profil d’aube 101 ou vers les pièces chaudes environnantes, l’aube 100 peut comprendre des évents sur son bord de fuite BF et/ou sur son bord d’attaque BA. Ces évents sont détaillés en référence aux figures 2A à 2C. Un évent présent sur le bord de fuite BF permet, par exemple, de refroidir le bord de fuite BF. Un évent présent sur le bord d’attaque BA du côté de la face intrados permet de refroidir la face intrados du profil d’aube 101 et des évents présents sur le bord d’attaque BA du côté de la face extrados et du côté de la face intrados permettent de refroidir la face extrados du profil d’aube 101. Les évents mettent en communication le volume interne V avec le volume extérieur du profil d’aube 101 afin de ménager des passages pour l’air de refroidissement. Les figures 2A, 2B et 2C représentent différents agencements possibles pour les évents réalisés sur une aube de rotor selon l’invention. Pour améliorer la lisibilité des figures, seul le profil d’aube 201 est représenté. Sur la figure 2A, l’évent 240 est présent sur toute la hauteur du profil d’aube 201 sur le bord de fuite BF. Selon un autre exemple, les évents 241 à 249 sont présents sur toute la hauteur du profil d’aube 201, mais sont séparés par des zones de liaison 250 et 260 entre les deux parties 210 et 220. Les évents 241 à 245 peuvent être de section sensiblement constante sur leur longueur et par exemple être de forme cylindrique (voir figure 2B). En variante, la section des évents peut varier sur leur longueur, cette section pouvant augmenter lorsque l’on se déplace en direction du volume extérieur du profil d’aube 201 comme illustré à la figure 2C. Dans l’exemple de la figure 2C, les évents 246 à 249 ont une forme conique. Dans les exemples illustrés aux figures 2B et 2C, les évents 241 à 249 sont répartis uniformément le long de la direction longitudinale Z. On ne sort néanmoins pas du cadre de l’invention si la répartition des évents le long de la direction longitudinale Z n’est pas régulière. Plus généralement, la forme et l’emplacement des évents sont adaptés sur les bords de fuite BF ou d’attaque BA de l’aube en fonction des besoins en refroidissement de l’aube et de ses éléments environnants. Sur les figures 2A, 2B et 2C, une interface de liaison 230 entre les deux parties 210 et 220 de l’aube est présente sur le bord d’attaque BA afin de renforcer la liaison déjà existante sur le pied d’aube entre les deux parties 210 et 220 de l’aube. Afin de renforcer la liaison entre les deux parties 110, 210 et 120, 220 de l’aube 100, il est possible de modifier l’interface de liaison 130, 230 entre ces deux parties. La figure 3 présente un exemple selon l’invention d’une interface de liaison, située hors d’une veine d’écoulement d’un flux de gaz de la turbine, et renforçant la liaison entre les deux parties de l’aube. L’aube 300 représentée en figure 3 comprend un profil d’aube 301 et deux parties 310 et 320 assemblées entre elles pour former une face extrados et une face intrados du profil d’aube 301. Elle comprend également une plateforme interne 340 présente à une extrémité longitudinale du profil d’aube 301 entre le pied d’aube 302 et le profil d’aube 301. La plateforme interne 330 délimite la veine d’écoulement d’un flux de gaz de la turbine. Cette plateforme 340 comprend, selon un exemple de réalisation de l’invention, une première partie 341 solidaire de la première partie 310 de l’aube 300 et une seconde partie 342 solidaire de la deuxième partie 320 de l’aube 300. Les deux parties 341 et 342 de la plateforme 340 sont liées entre elles sur deux portions de chevauchement 350 et 360 dans l’exemple illustré. Les parties 341 et 342 se recouvrent sur les portions de chevauchement 350 et 360. La figure 3 décrit un exemple de réalisation permettant de renforcer la liaison 330 entre les deux parties 310, 320 de l’aube 300. L’avantage de ce type de renforcement hors veine est de pouvoir ajouter des liaisons mécaniques, par exemple des liaisons boulonnées, sur ces nouvelles interfaces de liaison 350 et 360 pour les renforcer sans modifier les propriétés aérodynamiques du profil d’aube 301. Selon un autre exemple de réalisation, une interface de liaison peut également être présente sur les bords de fuite et/ou d’attaque de l’aube. Dans ce cas, l’interface de liaison peut comprendre deux portions en saillie présentes sur le bord de fuite et sur le bord d’attaque de l’aube. Ce type de portion en saillie permet de renforcer l’interface de liaison entre les deux parties de l’aube. Il est également possible d’ajouter des évents sur au moins l’une de ces portions en saillie. Il est également possible d’avoir une portion en saillie sur l’un des bords de fuite ou d’attaque de l’aube et d’avoir sur l’autre bord, un évent s’étendant sur toute la hauteur du profil d’aube. Un premier exemple de procédé de fabrication d’une aube selon l’invention est décrit ci-dessous. Dans ce premier exemple, le procédé comprend une première étape de fourniture de deux préformes fibreuses. La première préforme fibreuse est destinée à former la face extrados du profil d’aube ainsi qu’une première portion du pied d’aube. Elle est donc destinée à former la première partie 110 de l’aube 100 et la première portion 112 du pied d’aube 102 représentés sur la figure 1. La seconde préforme fibreuse est destinée à former la face intrados du profil d’aube ainsi qu’une deuxième portion du pied d’aube. Elle est donc destinée à former la deuxième partie 120 de l’aube 100 et la deuxième portion 122 du pied d’aube 102 représentés sur la figure 1. Dans une seconde étape, les deux préformes fibreuses sont densifiées par une matrice céramique. Les matrices céramiques des préformes fibreuses peuvent être réalisées en tout ou partie par infiltration chimique en phase vapeur, ou en tout ou partie par voie liquide. La technique de voie liquide peut être une infiltration à l’état fondu (« Melt Infiltration ») ou une technique d’imprégnation et de pyrolyse de polymère (« Polymer Impregnation Pyrolysis »). La formation d’une matrice céramique par les techniques évoquées est connue en soi. On pourra également utiliser une combinaison de ces techniques pour former les matrices. Les matrices peuvent, par exemple, comporter du carbure de silicium. Enfin dans une troisième étape, les première et deuxième préformes densifiées sont assemblées grâce à la réalisation d’une interface de liaison présente sur au moins le pied d’aube. L’interface de liaison peut par exemple être réalisée par collage grâce à l’application d’un adhésif sur les deux préformes fibreuses densifiées pour former le pied d’aube. Selon un autre exemple, l’interface de liaison est formée par l’ajout de joint entre les deux préformes fibreuses densifiées. Selon un autre exemple, les deux préformes fibreuses sont également liées entre elles sur le bord de fuite et/ou le bord d’attaque de l’aube. Cela permet de renforcer l’assemblage et la liaison des deux préformes fibreuses. La liaison des deux préformes fibreuses sur le bord d’attaque et/ou sur le bord de fuite peut également être réalisée par collage ou par l’ajout d’un joint. Selon un exemple de réalisation, l’étape d’assemblage comprend la réalisation d’au moins un évent s’étendant entre un espace interne du profil d’aube et une surface externe du profil d’aube sur le bord de fuite ou le bord d’attaque du profil d’aube. Pour réaliser ces évents, la forme des préformes fibreuses peut être adaptée. On peut également créer les évents en ne liant pas certaines zones des bords d’attaque et de fuite du profil d’aube. On peut également utiliser des outils de maintien durant l’assemblage pour contraindre les dimensions de l’évent. Selon un autre exemple de réalisation du procédé selon l’invention, pour renforcer la liaison entre les deux préformes fibreuses, l’interface de liaison comprend une zone de recouvrement entre les première et deuxième préformes fibreuses densifiées présente sur au moins une extrémité longitudinale du profil d’aube et destinée à être en dehors d’une veine d’écoulement d’un flux de gaz de la turbine. Pour réaliser cette zone de recouvrement, on adapte la forme des préformes fibreuses lors de leur réalisation afin de former la taille de zone de recouvrement désirée. Lors de l’assemblage, les deux préformes densifiées sont liées sur la zone de recouvrement de la même manière que sur l’interface de liaison. Il est également possible d’ajouter une liaison mécanique à cette zone de recouvrement pour renforcer la liaison entre les deux préformes fibreuses. Selon un autre exemple de réalisation, permettant également de renforcer la liaison entre les deux préformes fibreuses, les deux préformes définissent ensemble au moins une préforme de plateforme destinée à être présente à une extrémité longitudinale du profil d’aube, entre le pied d’aube et le profil d’aube. La préforme de plateforme peut être réalisée en même temps que les première et deuxième préformes fibreuses. Elle comprend une première partie solidaire de la première préforme fibreuse et une seconde partie solidaire de la deuxième préforme fibreuse. Lors de l’assemblage des préformes fibreuses densifiées, les deux parties de la plateforme sont liées entre elles sur au moins une portion de chevauchement appartenant à la zone de recouvrement en dehors de la veine d’écoulement d’un flux de gaz de la turbine. Selon un exemple de réalisation de l’invention, pour renforcer la liaison entre les deux parties de la préforme de plateforme, une liaison mécanique, par exemple une liaison boulonnée, est ajoutée sur la portion de chevauchement. Cela permet de consolider la liaison entre les deux préformes fibreuses sans modifier le profil aérodynamique de l’aube. Cela permet également de placer un grand nombre d’évents sur les bords de fuite et d’attaque du profil d’aube pour améliorer la capacité de refroidissement de l’aube tout en conservant une structure d’aube robuste. Selon un autre exemple de réalisation, pour renforcer la liaison entre les deux préformes fibreuses, l’interface de liaison peut comprendre une portion en saillie présente sur le bord de fuite et/ou le bord d’attaque du profil d’aube. Cette portion en saillie peut être réalisée lors de la réalisation des deux préformes fibreuses durant laquelle, les bords de fuite et/ou les bords d’attaque des deux préformes fibreuses sont prolongés axialement (selon la direction X sur les figures 1 à 3). Lors de l’assemblage des deux préformes, les prolongements des bords de fuite et/ou d’attaque des deux préformes fibreuses densifiées sont liées entre eux pour former des portions en saillie. La liaison des prolongements des préformes fibreuses peut être réalisée de la même manière que l’interface de liaison entre les deux parties de l’aube. Un second procédé de fabrication d’une aube selon l’invention est décrit ci-dessous. Dans ce second procédé de fabrication, la première étape consiste à fournir une première préforme fibreuse destinée à former la partie extrados du profil d’aube et une première portion du pied d’aube, donc la première partie 110 de l’aube 100 et la première portion 112 du pied d’aube 102 représentés en figure 1 ; et une deuxième préforme fibreuse destinée à former la partie intrados du profil d’aube et une deuxième portion du pied d’aube, donc la deuxième partie 120 de l’aube 100 et la deuxième portion 122 du pied d’aube 102 représentés en figure 1. La seconde étape consiste à consolider les deux préformes fibreuses afin qu’elles soient autoporteuses. Cette étape de consolidation avant l’assemblage permet de s’affranchir de la présence d’un noyau pour le maintien et l’assemblage des deux préformes fibreuses. La consolidation consiste à remplir partiellement la porosité des deux préformes fibreuses par une phase de matrice de consolidation leur permettant de conserver leur forme sans assistance d’un outillage de maintien. Dans une troisième étape, les première et deuxième préformes fibreuses consolidées sont maintenues en position et positionnées en appui l’une sur l’autre sur au moins une zone d’appui présente sur le pied d’aube. Il est également possible d’avoir des zones d’appui sur le bord de fuite et/ou sur le bord d’attaque, si l’on souhaite réaliser une autre interface de liaison entre les deux parties de l’aube sur ces bords. Puis dans une quatrième étape, les deux préformes fibreuses consolidées maintenues en position sont co-densifiées avec une matrice céramique commune. Une interface de liaison se forme également par la matrice céramique commune sur la zone d’appui (ou les zones d’appui) entre lesdites deux préformes fibreuses. Ainsi, on formera a minima une liaison par la matrice céramique commune au niveau du pied d’aube. Si l’on a également maintenu en contact les deux préformes fibreuses au niveau des bords de fuite et d’attaque, il y aura une liaison par la matrice céramique commune entre les deux préformes fibreuses sur le bord de fuite et/ou d’attaque. Les techniques de densification précédemment décrites pour le premier procédé peuvent également être utilisées pour l’étape de co-densification du second procédé. Selon un exemple de réalisation de l’invention, ce second procédé peut également comprendre une étape d’application locale d’un matériau fugitif les bords de fuite et/ou d’attaque entre les deux préformes fibreuses consolidées avant l’étape de co-densification, et une étape d’élimination du matériau fugitif après la co-densification. Ces étapes supplémentaires permettent de créer au moins un évent s’étendant entre un espace interne et une surface externe du profil d’aube sur le bord de fuite ou le bord d’attaque du profil d’aube. L’application d’un matériau fugitif, tel qu’un matériau antimouillant, ou un vernis réfractaire, par exemple un vernis réfractaire au nitrure de bore, ou un matériau fusible, par exemple un matériau à base de silicium, sur une surface permet d’éviter la densification par la matrice commune de cette surface. Elle permet donc de ne pas lier les deux préformes fibreuses consolidées maintenues en position sur cette surface, et ainsi de créer un passage entre l’intérieur du profil d’aube et l’extérieur du profil d’aube pour, par exemple, évacuer un flux d’air de refroidissement. Selon un autre exemple de réalisation du procédé selon l’invention, pour renforcer la liaison entre les deux préformes fibreuses, l’interface de liaison peut comprendre une zone de recouvrement entre les deux préformes fibreuses densifiées présente sur au moins une extrémité longitudinale du profil d’aube et destinée à être en dehors d’une veine d’écoulement d’un flux de gaz de la turbine. Pour former cette zone de recouvrement, la forme des deux préformes fibreuses fournies est adaptée, et la liaison entre les deux préformes sur cette zone est faite par la matrice céramique commune. Il est également possible d’ajouter une liaison mécanique sur la zone de recouvrement, par exemple une liaison boulonnée, pour renforcer la liaison entre les deux préformes fibreuses. Afin de renforcer la liaison entre les deux préformes, les deux préformes fibreuses définissent ensemble au moins une préforme de plateforme destinée à être présente à une extrémité longitudinale du profil d’aube, entre le profil d’aube et le pied d’aube. La préforme de plateforme comprend une première partie solidaire de la première préforme fibreuse et une seconde partie solidaire de la deuxième préforme fibreuse. Lors du maintien en position des deux préformes fibreuses consolidées, les deux parties de la préforme de plateforme sont mises en contact sur une portion de chevauchement appartenant à la zone de recouvrement. Les deux parties de la préforme de plateforme sont liées sur la zone de recouvrement par la matrice céramique commune. On peut également y ajouter un moyen de renfort pour améliorer la liaison sur cette zone. Selon un exemple de réalisation, pour renforcer la liaison entre les parties de la préforme de plateforme, une liaison mécanique, par exemple une liaison boulonnée, est ajoutée sur la portion de chevauchement. Cela permet de consolider la liaison entre les deux préformes fibreuses sans modifier le profil aérodynamique de l’aube. Selon un autre exemple de réalisation du procédé selon l’invention, pour renforcer la liaison entre les deux préformes fibreuses, l’interface de liaison peut comprendre une portion en saillie présente sur l’un au moins du bord de fuite ou du bord d’attaque du profil d’aube. Cette portion en saillie est issue du prolongement axial (selon la direction X des figures 1 à 3) des deux préformes fibreuses sur leur bord de fuite et/ou d’attaque lors de leur réalisation, et de la liaison par la matrice céramique commune des prolongements des deux préformes lors de la co-densification. Que ce soit pour le premier ou le second procédé de fabrication, les première 110 et deuxième 120 préformes fibreuses peuvent être réalisées par tissage tridimensionnel. Les fils utilisés pour former les préformes peuvent être en céramique, notamment en carbure de silicium, ou en carbone. Les préformes peuvent, par exemple, être mises en forme dans un outillage de conformation. Selon un autre exemple de réalisation de l’invention, les première et deuxième préformes, quel que soit le procédé, peuvent être obtenues par drapage d’une pluralité de nappes fibreuses unidirectionnelles ou de strates de tissu bidimensionnel ou tridimensionnel. Que ce soit pour le premier ou le second procédé de fabrication, les première et deuxième préformes fibreuses peuvent comprendre des « encoches » dans lesquelles on peut placer une cale ou un autre outil de maintien pour éviter de déposer de la matière sur ces encoches et ainsi former des évents sur le bord de fuite et/ou d’attaque. L’avantage d’utiliser des cales ou tout autre outil de maintien est de pouvoir calibrer la taille des évents. Aube (100, 300) de rotor de turbine en matériau composite à matrice céramique comprenant au moins un profil d’aube (101, 201, 301) creux et un pied d’aube (102, 302) présent à une extrémité longitudinale du profil d’aube, caractérisée en ce qu’elle comprend une première partie (110, 210, 310) comprenant une face extrados du profil d’aube et une seconde partie (120, 220, 320), distincte de la première partie, comprenant une face intrados du profil d’aube, les première et deuxième parties étant liées entre elles par une interface de liaison (130, 330) présente au moins sur le pied d’aube. Aube de rotor de turbine selon la revendication 1 dans laquelle le pied d’aube comprend une première portion (112) solidaire de la face extrados du profil d’aube et une seconde portion (122) solidaire de la face intrados du profil d’aube. Aube de rotor de turbine selon l’une quelconque des revendications 1 à 2 ayant un bord de fuite (BF) et un bord d’attaque (BA) et comprenant au moins un évent (240 à 249) sur l’un au moins du bord de fuite et du bord d’attaque, ledit au moins évent s’étendant entre un espace interne (V) du profil d’aube (200) et une surface externe du profil d’aube. Aube de rotor de turbine selon l’une quelconque des revendications 1 à 3, dans laquelle l’interface de liaison (330) comprend une zone de recouvrement (350, 360) entre les première (310) et deuxième (320) parties destinée à être présente en dehors d’une veine d’écoulement d’un flux de gaz de la turbine. Aube de rotor de turbine selon la revendication 4 dans laquelle l’aube comprend une plateforme (340) présente entre le pied d’aube (302) et le profil d’aube (301), la plateforme comprenant une première partie (341) solidaire de la face extrados du profil d’aube et une seconde partie (342) solidaire de la face intrados du profil d’aube, les première et deuxième parties de la plateforme étant liées entre elles sur au moins une portion de chevauchement (350, 360) appartenant à la zone de recouvrement. Procédé de fabrication d’une aube (100, 300) de rotor de turbine selon l’une quelconque des revendications 2 à 5, comprenant les étapes suivantes : fourniture d’une première préforme fibreuse destinée à former la face extrados (110, 210, 310) du profil d’aube (101, 201, 301) et une première portion (112) du pied d’aube et d’une deuxième préforme fibreuse destinée à former la face intrados (120, 220, 320) du profil d’aube et une deuxième portion (122) du pied d’aube ; densification des première et deuxième préformes fibreuses par une matrice céramique ; et assemblage des première et deuxième préformes fibreuses densifiées par réalisation d’une interface de liaison (130, 330) présente sur au moins le pied d’aube. Procédé de fabrication d’une aube selon la revendication 6 dans lequel l’aube est destinée à avoir un bord de fuite (BF) et un bord d’attaque (BA) et l’étape d’assemblage comprend la réalisation d’au moins un évent (240 à 249) s’étendant entre un espace interne (V) du profil d’aube et une surface externe du profil d’aube, sur l’un au moins du bord de fuite et du bord d’attaque. Procédé de fabrication d’une aube selon l’une quelconque des revendications 6 à 7 dans lequel l’interface de liaison (330) comprend une zone de recouvrement (350, 360) entre les première et deuxième préformes fibreuses densifiées destinée à être en dehors d’une veine d’écoulement d’un flux de gaz de la turbine. Procédé de fabrication d’une aube selon la revendication 8 dans lequel les première et deuxième préformes fibreuses définissent ensemble au moins une préforme de plateforme (340) destinée à être présente entre le pied d’aube (302) et le profil d’aube (301), la préforme de plateforme comprenant une première partie (341) solidaire de la première préforme fibreuse et une deuxième partie (342) solidaire de la deuxième préforme fibreuse, et lors de l’assemblage, les première et deuxième parties de la préforme de plateforme étant liées entre elles sur au moins une portion de chevauchement (350, 360) appartenant à la zone de recouvrement. Procédé de fabrication d’une aube (100, 300) de rotor de turbine selon l’une quelconque des revendications 2 à 5, comprenant les étapes suivantes : fourniture d’une première préforme fibreuse destinée à former la partie extrados (110, 210, 310) du profil d’aube (101, 201, 301) et une première portion (112) du pied d’aube (102, 302) et d’une deuxième préforme fibreuse destinée à former la partie intrados (120, 220, 320) du profil d’aube et une deuxième portion (122) du pied d’aube ; consolidation des première et deuxième préformes fibreuses ; maintien en position des première et deuxième préformes fibreuses consolidées avec au moins une zone d’appui (130, 330) sur le pied d’aube entre lesdites préformes fibreuses consolidées ; et co-densification des première et deuxième préformes fibreuses consolidées maintenues en position avec une matrice céramique commune, l’interface de liaison (130, 330) étant formée par la matrice céramique commune sur la zone d’appui entre lesdites préformes fibreuses. Procédé de fabrication d’une aube selon la revendication 10 dans lequel l’aube est destinée à avoir un bord de fuite (BF) et un bord d’attaque (BA), le procédé comprenant également une étape d’application locale d’un matériau fugitif sur la zone d’appui, avant l’étape de co-densification, et l’élimination du matériau fugitif, après l’étape de co-densification, de sorte à former au moins un évent (240 à 249) s’étendant entre un espace interne (V) du profil d’aube et une surface externe du profil d’aube, sur l’un au moins du bord d’attaque et du bord de fuite. Procédé de fabrication d’une aube selon l’une quelconque des revendications 10 à 11 dans lequel l’interface de liaison (330) comprend une zone de recouvrement (350, 360) entre les première et deuxième préformes fibreuses densifiées destinée à être en dehors d’une veine d’écoulement d’un flux de gaz de la turbine. Procédé de fabrication d’une aube selon la revendication 12 dans lequel les première et deuxième préformes fibreuses définissent ensemble au moins une préforme de plateforme (340) destinée à être présente entre le pied d’aube et le profil d’aube, la préforme de plateforme comprenant une première partie (341) solidaire de la première préforme fibreuse et une deuxième partie (342) solidaire de la deuxième préforme fibreuse, et lors du maintien en position, les première et deuxième parties de la préforme de plateforme étant mises en contact sur au moins une portion de chevauchement (350, 360) appartenant à la zone de recouvrement. Procédé de fabrication d’une aube selon l’une quelconque des revendications 6 à 13 dans lequel les première et deuxième préformes fibreuses sont réalisées par tissage tridimensionnel.